(57)【特許請求の範囲】
【請求項１】
磁気記録媒体用ガラス基板を研磨する際に用いる研磨キャリアであって、
前記研磨キャリアは第１の面と第２の面の２つの主平面を有しており、
前記第１の面の表面粗さ（Ｒａ）が、前記第２の面の表面粗さよりも大きく、その差が３μｍ以上１５μｍ以下であり、
前記第１の面の純水に対する接触角が、前記第２の面の純水に対する接触角より１０度以上大きいことを特徴とする研磨キャリア。
【請求項２】
前記第１の面を構成する材料の純水に対する接触角が、前記第２の面を構成する材料の純水に対する接触角より１０度以上大きいことを特徴とする請求項１記載の研磨キャリア。
【請求項３】
請求項１または２に記載の研磨キャリアの第１の面を上定盤の研磨パッドに、第２の面を下定盤の研磨パッドに接触させるように配置して研磨を行う、磁気記録媒体用ガラス基板の研磨方法。
【請求項４】
請求項３に記載の研磨方法を用いた研磨工程を有する、磁気記録媒体用ガラス基板の製造方法。
【発明の詳細な説明】
【技術分野】
【０００１】
本発明は、研磨キャリア、磁気記録媒体用ガラス基板の研磨方法、および、磁気記録媒体用ガラス基板の製造方法に関する。
【背景技術】
【０００２】
磁気記録装置等に用いられる磁気記録媒体用基板としては、従来、アルミニウム合金基板が使用されてきたが、高密度記録化の要求に伴い、アルミニウム合金基板に比べて硬く、平坦性や平滑性に優れるガラス基板が主流となってきている。
【０００３】
磁気記録媒体用ガラス基板は、ガラス素基板を所定形状に切断後、端面、および、主平面について研磨等を行うことにより製造される。
【０００４】
主平面を研磨する方法としては、まず、複数のガラス基板が収容できる円盤状の研磨キャリアに設けられたガラス基板保持孔にガラス基板をセットする。そして、ガラス基板をセットした研磨キャリアを研磨パッドを貼り付けた２枚の定盤の間に挟んだ状態で、ガラス基板と研磨パッドの間に研磨剤を供給しながらキャリアを動かすことにより行われる。
【０００５】
主平面の研磨終了後は上定盤を上昇させ、研磨したガラス基板を取出すが、上定盤を上昇させる際、研磨パッドと研磨キャリア間に介在した研磨液の作用で研磨キャリアが上定盤の研磨パッドに密着し、研磨したガラス基板と共に上昇してしまう場合があった。
【０００６】
この場合、研磨パッドに貼り付いた研磨キャリア、ガラス基板を人手によって剥がす必要があり作業性に問題があった。また、上定盤の研磨パッドに貼りついた研磨キャリアやガラス基板が自然落下して、他のガラス基板等とぶつかり傷を生じるなどの問題があった。
【０００７】
このため、研磨パッドと研磨キャリアとの貼り付きを防止するため各種方法が従来から検討されてきた。
【０００８】
例えば、特許文献１には研磨ワークキャリアに厚さ方向に貫通状の貼り付き防止孔を設けた研磨キャリアが記載されている。
【先行技術文献】
【特許文献】
【０００９】
【特許文献１】特開２００４−１４６４７１号公報
【発明の概要】
【発明が解決しようとする課題】
【００１０】
しかしながら、上記特許文献１に記載された発明においても上定盤の研磨パッドへの研磨キャリアの貼り付きを十分には防げていなかった。また、研磨を行う際に貼り付き防止孔により研磨パッド表面に傷を生じたり、研磨パッド表面を粗くする場合がありこの点でも問題であった。
【００１１】
そこで、本発明は上記従来技術が有する問題に鑑み、研磨工程中に研磨パッドを傷つけることなく、上定盤の研磨パッドへの貼り付きを防止することが可能な研磨キャリアを提供することを目的とする。
【課題を解決するための手段】
【００１２】
上記課題を解決するため本発明は、磁気記録媒体用ガラス基板を研磨する際に用いる研磨キャリアであって、前記研磨キャリアは第１の面と第２の面の２つの主平面を有しており、前記第１の面の表面粗さ（Ｒａ）が、前記第２の面の表面粗さよりも大きく、その差が３μｍ以上１５μｍ以下であり、前記第１の面の純水に対する接触角が、前記第２の面の純水に対する接触角より１０度以上大きいことを特徴とする研磨キャリアを提供する。
【発明の効果】
【００１３】
本発明の研磨キャリアは、２つの主平面を有する研磨キャリアであって、第１の面の表面粗さＲａが第２の面の表面粗さＲａよりも大きく、その差が３μｍ以上１５μｍ以下になっている。
【００１４】
このため、主平面研磨を行う際、研磨キャリアの第１の面を上定盤側の研磨パッドに対向させるか、下定盤側の研磨パッドに対向させるかによって、研磨キャリアを上定盤側の研磨パッド又は下定盤側の研磨パッドのどちらに密着させるか制御できる。例えば、研磨キャリアの第１の面を上定盤側の研磨パッドに対向するように設置した場合、上定盤側の研磨パッドよりも下定盤側の研磨パッドに研磨キャリアを密着させることができるため、研磨後ガラス基板を取り出す際に研磨キャリアが上定盤側の研磨パッドに貼り付くことを防止できる。
【００１５】
また、研磨キャリア表面に研磨パッドを物理的に損傷する構造を有していないため研磨パッドを傷つけることなく、研磨パッドへの貼り付きを防止できる。
【図面の簡単な説明】
【００１６】
【図１】磁気記録媒体用ガラス基板の両面研磨装置の説明図
【図２】本発明に係る第１の実施形態における研磨キャリアの製造方法の説明図
【発明を実施するための形態】
【００１７】
以下、本発明を実施するための形態について図面を参照して説明するが、本発明は、下記の実施形態に制限されることはなく、本発明の範囲を逸脱することなく、下記の実施形態に種々の変形および置換を加えることができる。
【００１８】
［第１の実施形態］
本実施形態では本発明の研磨キャリアおよび該研磨キャリアを用いた磁気記録媒体用ガラス基板の研磨方法について説明する。
【００１９】
まず、研磨キャリアおよび磁気記録媒体用ガラス基板の両面研磨装置（主平面研磨装置）について図１を用いて説明する。
【００２０】
研磨キャリア１０は、図１（Ａ）に示すように円盤形状であり、その面内に主平面研磨を行う際に磁気記録媒体用ガラス基板（以下、単に「ガラス基板」とも記載する）を保持するためのガラス基板保持穴１１を複数有している。そして、後述する両面研磨装置内に設置するように、その周縁部には多数の歯が設けられている。
【００２１】
研磨キャリア１０はその大きさについては特に限定されるものではなく、設置する両面研磨装置のサイズによって選択できる。また、ガラス基板保持孔１１の数、大きさについても限定されるものではなく、研磨対象のガラス基板と研磨キャリアのサイズにより選択される。
【００２２】
両面研磨装置１２は図１（Ｂ）に示すようにガラス基板を設置した研磨キャリア１０をサンギア１３、インターナルギア１４間にセットするように構成されている。そして、サンギア１３、インターナルギア１４を所定の回転比率で回転駆動することにより、研磨キャリア１０が自転しながらサンギア１３の周りを公転する。
【００２３】
このとき、研磨キャリア１０は、ガラス基板と対向する面に研磨パッドが装着された上定盤１５の研磨パッド１６と下定盤１７の研磨パッド１８との間に狭持、押圧されている。そして、研磨パッドと研磨キャリア、ガラス基板との間には砥粒を含有する研磨液（研磨スラリー）が供給され、研磨キャリアに保持されたガラス基板の両主平面が同時に研磨される。
【００２４】
同時に研磨できるガラス基板の枚数は、研磨キャリア１０、両面研磨装置１２の大きさによって異なる。例えば１６インチのキャリアを使用する１６Ｂ型両面研磨装置においては、１バッチ当たり８０〜１１０枚のガラス基板を同時に研磨できる。なお、研磨を行う際、キャリアの全てのガラス基板保持穴１１にガラス基板をセットする必要はない。
【００２５】
次に、本発明の研磨キャリアについて説明する。
【００２６】
本発明の研磨キャリアは、磁気記録媒体用ガラス基板を研磨する際に用いる研磨キャリアであって、第１の面と第２の面の２つの主平面を有しており、第１の面の表面粗さＲａが第２の面の表面粗さＲａよりも大きく、その差が３μｍ以上１５μｍ以下になっていることを特徴としている。
【００２７】
ここで、研磨キャリアの主平面とは、両面研磨装置において上定盤、下定盤に装着された研磨パッドと接している面であり、図１（Ａ）に記載した面および図示していないその裏面を指している。
【００２８】
そして、研磨パッドの２つの主平面について、第１の面の表面粗さＲａが第２の面の表面粗さＲよりも大きいことが好ましく、その差は３μｍ以上１５μｍ以下であることが好ましく、５μｍ以上１５μｍ以下であることがより好ましく、９μｍ以上１５μｍ以下であることが特に好ましい。
【００２９】
本発明の研磨キャリアは、第１の面の表面粗さ（算術平均粗さ）Ｒａを第２の面の表面粗さＲａよりも大きくすることにより、第１の面の表面粗さ（算術平均粗さ）Ｒａは、第２の面の表面粗さＲａよりも大きいため、第１の面と研磨パッドとの間には、第２の面と研磨パッドとの間より、空気が入り込みやすくなるため、研磨キャリアの第１の面は研磨パッドに貼り付きにくくなる。また、第１の面と研磨パッドとの接触面積を、第２の面と研磨パッドとの接触面積と比べて小さくして第１の面が研磨パッドに貼り付きにくくしている。
【００３０】
その表面粗さＲａの差としては３μｍ未満であると、第１の面と第２の面との間で研磨パッドへの吸着力の違いに顕著な差が出ず、十分な効果が期待できない。また、その差が１５μｍよりも大きい場合、研磨中に研磨パッドを表面を粗くしたり、傷つけたりするおそれがあるため好ましくない。
【００３１】
第１の面の表面粗さを第２の面の表面粗さよりも大きくする方法については限定されるものではないが、例えば、研磨パッドのいずれか一方の面のみを研磨することにより表面粗さを変える方法が挙げられる。
【００３２】
また、第１の面と第２の面のプリプレグの基材として異なる物を使用する方法が挙げられる。プリプレグ材の表面粗さは基材を構成する糸の太さや編み方に影響を受けることから、第１の面の方が第２の面よりも表面粗さが大きくなるようにプリプレグ材の基材を選択し、その表面粗さを調整する方法である。
【００３３】
さらに、少なくとも第１の面の表面にエンボス加工を行い、凹凸形状を付与する方法が挙げられる。凹凸の形状等については特に限定されるものではなく、表面粗さが上記規定を満たすように行えばよい。エンボス加工を行う方法としては、後述するように研磨キャリア基材を作製する際にあわせて付与する方法が挙げられる。
【００３４】
なお、第１の面に限らず、第２の面についてもエンボス加工を行うこともできるが、この場合、第１の面、第２の面の表面粗さが上記規定を満たすようにそのサイズ、配置を選択する必要がある。
【００３５】
そして、さらに、研磨キャリアは、その第１の面の純水に対する接触角が、第２の面の純水に対する接触角より１０度以上大きいことが好ましく、１５度以上であることがより好ましく、２０度以上であることが特に好ましい。
【００３６】
研磨パッドと研磨キャリアとが貼り付くのは、その間に介在する研磨液の作用によると考えられる。そして、研磨液は一般的に酸化セリウムやコロイダルシリカ等の研磨砥粒を、水を主成分とする溶媒中に分散させたものである。
【００３７】
このため、第１の面の純水に対する接触角を第２の面の純水に対する接触角よりも大きくすることにより、純水に対する接触角が大きい第１の面は第２の面よりも、研磨パッドと研磨キャリアとの間に研磨液などの液体が介在し難くなるため（研磨パッドと研磨キャリアとの間に空気が入り込みやすくなるため）、研磨キャリアの第１の面の方が研磨パッドに貼り付きにくくなる。
【００３８】
そして、研磨キャリアの第１の面と、第２の面の純水に対する接触角が１０度以上の場合、研磨パッドに対する吸着力に十分な差が得られるため、第１の面が研磨パッドに貼り付くことを防止できる。第１の面と第２の面との間の純水に対する接触角の差は研磨パッドに対する吸着力の差に影響を及ぼすこととなるため、その差は大きい方が良く上記のように１５度以上であることがより好ましく、２０度以上であることが特に好ましい。なお、第１の面、第２の面の間の純水に対する接触角の差は上記のように大きい方が好ましい。
【００３９】
研磨パッドの２つの主平面について、第１の面、第２の面の間で純水に対する接触角の差を１０度以上とする方法については特に限定されるものではない。例えば、以下の方法を挙げることができる。
【００４０】
研磨キャリアのいずれか一方または両方の面について改質する方法が挙げられる。具体的には、第２の面について表面改質プラズマ処理（プラズマエッチング処理）を行うことにより、第２の面の方が第１の面に比べて親水性が高くなる処理を施す方法が挙げられる。プラズマの種類については特に限定される物ではないが、例えばアルゴンガスのプラズマによって親水化処理を行える。
【００４１】
また、そのほかに研磨キャリア表面を改質する方法としては、第１の面にシリコーン樹脂、フッ素樹脂等の撥水性材料を塗布する方法や、第２の面に親水性材料を塗布する方法が挙げられる。
【００４２】
また、研磨キャリアの第１の面を構成する材料と、第２の面を構成する材料を異なる材料とし、第１の面を構成する材料の純水に対する接触角が、第２の面を構成する材料の純水に対する接触角より１０度以上大きいものとする方法が挙げられる。後述のように研磨キャリアはプリプレグを積層し加圧、加熱することにより製造することができるため、第１の面側のプリプレグと、第２の面側のプリプレグについて異なる樹脂を用いた物を選択することにより上記構成とすることができる。
【００４３】
ここで、研磨キャリアの製造方法について図２を用いて説明する。
【００４４】
本発明の研磨キャリアはプリプレグから作ることができる。
【００４５】
まず、図２（Ａ）に示すように積層体が所定の厚さになるように、プリプレグ２１（ａ）〜２１（ｆ）を積層する。なお、図中ではプリプレグを６枚使用しているが、その枚数は限定されるものではなく、目的とする研磨キャリアの厚さ、プリプレグ１枚あたりの厚さにより選択することができる。
【００４６】
プリプレグの材質については限定されるものではなく、目的とする研磨キャリアの強度、表面部分の接触角等によって選択することができる。例えば、基材としてはガラス繊維布、ガラス繊維不織布、アラミド繊維不織布、ポリエステル繊維布等を用い、これにエポキシ樹脂、フェノール樹脂、不飽和ポリエステル樹脂、ポリイミド樹脂等の樹脂を含浸させた物を用いることができる。
【００４７】
また、用いるプリプレグは一種類に限定されず、例えば第１の面となる２１（ａ）と第２の面となる２１（ｆ）について異なる材料のプリプレグを用い、その他の２１（ｂ）〜（ｅ）についてもこれらとは異なる材料のプリプレグを用いても良い。そのほかにも２１（ａ）〜（ｃ）を同じプリプレグ、２１（ｄ）〜（ｆ）を２１（ａ）〜(ｃ)とは異なるプリプレグのようにすることもできる。
【００４８】
その後プリプレグの積層体を表面形状付与板２２ａ、２２ｂを介してプレス機２３で加圧、加熱することにより、積層成形体２４（研磨キャリア基材）を作製する。
【００４９】
プレス機で加圧、加熱する際に、研磨キャリアの表面に加工を行わない場合に表面形状付与板２２ａ、２２ｂとして鏡面板を用い、これをプリプレグの積層体の上下面に配置して行う。そして、上記のように研磨キャリアの表面にエンボス加工を行いたい場合には、所定の形状（粗さ）のエンボスを付与した板を表面形状付与板２２ａとして用い、その形状を付与したい面上に配置し、付与しない面については鏡面板を配置する。
【００５０】
表面形状付与板２２ａ、２２ｂとしてはその材質は限定されるものではなく、十分な強度と耐熱性を有するものであればよい。例えばフォトリソグラフィー法等によるエンボスパターンを転写したニッケルメッキ板等を用いることができる。
【００５１】
そして、得られた積層成形体は、図１（Ａ）に示した所定の形状に切断加工、切削加工等を行った後、必要に応じて表面処理等を行うことにより研磨キャリアとすることができる。
【００５２】
得られた本発明の研磨キャリアを用いた磁気記録媒体用ガラス基板の研磨方法について説明する。
【００５３】
まず、図１（Ｂ）に示した両面研磨装置に本発明の研磨キャリアを被研磨材である磁気記録媒体用ガラス基板と共にセットし、その上下面を研磨パッドにより挟持、押圧する。
【００５４】
次いで、研磨パッドと研磨キャリア、ガラス基板の間に研磨液を供給しながら図１（Ｂ）中サンギア１３、インターナルギア１４を所定の回転比率で回転駆動することによって、磁気記録媒体用ガラス基板の研磨を行うことができる。
【００５５】
そして、両面研磨装置にセットする際、研磨キャリアの第１の面を上定盤の研磨パッドに、第２の面を下定盤の研磨パッドに接触させるように配置して研磨を行うことが好ましい。これは、このように配置して主平面研磨を行うことによって上定盤側の研磨パッドへの研磨キャリア、ガラス基板の付着を抑制することができるからである。
【００５６】
また、磁気記録媒体用ガラス基板の製造工程では後述するように複数回にわたって主平面研磨工程を行うことがあるが、本発明の研磨キャリア、および、該研磨キャリアを用いた磁気記録媒体用ガラス基板の研磨方法はいずれの主平面研磨工程においても用いることができる。特に研磨パッドの特性上、研磨キャリアが貼り付きやすくなる２次主平面研磨工程、３次主平面研磨工程など後段の主平面研磨工程で用いると高い効果を得ることができる。
【００５７】
［第２の実施形態］
次に第１の実施形態で説明した本発明の研磨キャリアを用いた磁気記録媒体用ガラス基板の研磨方法を用いた研磨工程を有する磁気記録媒体用ガラス基板の製造方法について説明する。
【００５８】
磁気記録媒体用ガラス基板は以下の工程１〜４を含む製造方法により製造することができる。
（工程１）ガラス素基板から、中央部に円孔を有する円盤形状のガラス基板に加工した後、内周端面と外周端面を面取り加工する形状付与工程。
（工程２）ガラス基板の端面（内周端面及び外周端面）を研磨する端面研磨工程。
（工程３）前記ガラス基板の主平面を研磨する主平面研磨工程。
（工程４）前記ガラス基板を精密洗浄して乾燥する洗浄工程。
【００５９】
そして、上記各工程を含む製造方法により得られた磁気記録媒体用ガラス基板はその上に磁性層などの薄膜を形成する工程をさらに行うことによって、磁気記録媒体とすることができる。
【００６０】
ここで、（工程１）の形状付与工程は、フロート法、フュージョン法、プレス成形法、ダウンドロー法またはリドロー法で成形されたガラス素基板を、中央部に円孔を有する円盤形状のガラス基板に加工するものである。
【００６１】
そして、（工程２）の端面研磨工程は、ガラス基板の端面（側面部と面取り部）を端面研磨するものである。
【００６２】
（工程３）の主平面研磨工程については、両面研磨装置を用い、ガラス基板の主平面に研磨液を供給しながらガラス基板の上下主平面を同時に研磨するものである。本発明のガラス基板の研磨は、１次研磨のみでもよく、１次研磨と２次研磨を実施してもよく、２次研磨の後に３次研磨を実施してもよい。
【００６３】
工程３において主平面研磨工程を行う際に、第１の実施形態で説明した磁気記録媒体用ガラス基板の研磨方法を用いることによって、研磨終了後にガラス基板を取出す際、研磨キャリアが上定盤に貼り付くことを防止できる。このため、作業性が向上する。また、ガラス基板取出し時に研磨キャリアが上定盤の研磨パッドに貼り付き高いところから落下したり、位置ずれを起こしたりすることにより、ガラス基板表面に傷が生じることを抑制できるため、歩留まりを向上させることができる。
【００６４】
なお、複数回研磨工程を行う場合、本発明の研磨方法を用いるのは、いずれか１つの研磨工程でもよく、全ての研磨工程について用いてもよい。特に２次研磨工程、３次研磨工程まで行う場合、一般的に２次、３次研磨工程の研磨パッドとして軟質ウレタン等を用いており研磨キャリアが貼り付きやすくなるため、本発明の研磨方法を用いると特に効果が期待できるので好ましい。
【００６５】
上記（工程３）の主平面研磨工程の前において、主平面のラップ（例えば、遊離砥粒ラップ、固定砥粒ラップなど）を実施してもよい。また、各工程間にガラス基板の洗浄（工程間洗浄）やガラス基板表面のエッチング（工程間エッチング）を実施してもよい。なお、主平面のラップとは広義の主平面の研磨である。
【００６６】
さらに、ガラス基板の表層に圧縮応力層（強化層）を形成する強化工程（例えば、化学強化工程）を研磨工程前、または研磨工程後、あるいは研磨工程間で実施してもよい。
【００６７】
以上、磁気記録媒体用ガラス基板の製造方法について説明してきたが、その後さらにその表面に磁性層、保護層、潤滑膜等を形成することによって磁気記録媒体（磁気ディスク）とすることができる。
【実施例】
【００６８】
以下に具体的な実施例を挙げて説明するが、本発明はこれらの実施例に限定されるものではない。
【００６９】
まず、以下の実施例、比較例における、磁気記録媒体用ガラス基板の評価方法、及び、ガラス基板表面に磁性層などの薄膜を成膜した磁気記録媒体の評価方法について説明する。
（１）表面粗さ（算術平均粗さ）Ｒａ
表面粗さはＪＩＳ  Ｂ  ０６０１−２００１に準ずる方法により測定を行った。
【００７０】
測定はレーザー顕微鏡（キーエンス株式会社製  型番：ＶＫ−９７１０、ＶＫ−９７００）を用いて行った。
【００７１】
具体的な測定条件としては、測定波長を４０８ｎｍ、対物レンズとして１０倍のものを用いて行い、カットオフλｓ（短波長カットオフ）を２．５μｍ、カットオフλｃ（長波長カットオフ）を８０μｍとして行った。
（２）接触角
研磨キャリア表面、および、研磨キャリアの第１の面、第２の面を構成する材料について純水に対する接触角の測定を行った。
【００７２】
測定はＪＩＳ  Ｒ  ３２５７に準ずる方法により行った。具体的には、接触角計（協和界面科学社株式会社製  型式：ＣＡ−Ａ）により、液滴法にて測定を行った。
【００７３】
測定手順としては、まず測定対象物（研磨キャリアまたは樹脂シート）表面に油分や汚れがないように洗浄を行った。
【００７４】
次に、測定装置のサンプル台上に測定対象物をセットし、測定装置付属の注射器内に純水を充填し、液滴調整器のマイクロメータを操作してサンプル台に載せた被測定物の上に１〜２μリットルの液滴を形成した後、光学鏡のピントを液滴に合わせて接触角を測定した。
【００７５】
研磨キャリア表面の純水に対する接触角を測定する場合には、後述する各実施例の手順により作製した研磨キャリアを測定対象物としてその上下面（第１の面、第２の面）について測定した。
【００７６】
また、研磨キャリアを構成する材料の純水に対する接触角を測定する場合には、プリプレグの原料として用いた各樹脂（例えば、エポキシ樹脂、ポリイミド樹脂等）をそれぞれ縦１０ｃｍ、横１０ｃｍ、深さ１ｃｍの直方体の型に、厚さ約２ｍｍになるように流し込んだ。次いでこれを１８０℃、６０分間加熱し、得られた試料（試験片）について上記手順により測定を行った。
（例１〜７について）
直径６５ｍｍ、内径２０ｍｍ、厚さ約０．６４ｍｍであり、ラップ処理、内外周端面について研磨済みの磁気記録媒体用ガラス基板について以下の手順で主平面研磨を２次研磨工程まで行い、その際の研磨キャリア、ガラス基板の研磨パッドへの貼り付きの状態について評価を行った。
【００７７】
１次研磨工程、２次研磨工程共に以下の例１〜７それぞれの研磨キャリアを用いている。
【００７８】
（１次研磨工程）
ガラス基板は研磨具として硬質ウレタン製の研磨パッドと酸化セリウム砥粒を含有する研磨液（平均粒子直径、以下、平均粒径と略す、約１．３μｍの酸化セリウムを主成分した研磨液組成物）を用いて、１６Ｂ型両面研磨装置（スピードファム社製、製品名：ＤＳＭ１６Ｂ−５ＰＶ−４ＭＨ）により上下主平面を１次研磨した。
【００７９】
そして、１次研磨工程終了後のガラス基板は、酸化セリウムを洗浄除去した後、以下の２次研磨工程を行った。
【００８０】
（２次研磨工程）
研磨具として軟質ウレタン製の研磨パッドと、１次研磨工程の酸化セリウム砥粒よりも平均粒径が小さい酸化セリウム砥粒を含有する研磨液（平均粒径約０．５μｍの酸化セリウムを主成分とする研磨液組成物）を用いて行った。１６Ｂ型両面研磨装置（スピードファム社製、製品名：ＤＳＭ１６Ｂ−５ＰＶ−４ＭＨ）により上下主平面を２次研磨し、研磨終了後には酸化セリウムを洗浄除去した。
【００８１】
２次研磨のメイン研磨加工圧力は８．５ＭＰａ、定盤回転数は３０ｒｐｍ、研磨時間は総研磨量が上下主平面の厚さ方向で計６μｍとなるように設定し、ガラス基板を研磨した。
【００８２】
このとき、研磨キャリアは、以下に説明する例１〜７に示すものを、それぞれ５枚研磨装置内にセットして用いた。両面研磨装置に研磨キャリアをセットする際には、表１中第１の面が研磨装置の上定盤と、第２の面が研磨装置の下定盤と対向するように配置した。
【００８３】
研磨は各例について１０バッチ行い、各研磨バッチで研磨終了後、上定盤を上げた際に、研磨キャリアが上定盤の研磨パッドに貼りついて一緒に上がった枚数、および上には上がらないが下定盤から若干一部が浮き上がり、ディスクとの位置関係がずれたキャリアの枚数を記録した。
【００８４】
例１〜例７では、以下の条件で研磨キャリアを作製した。上記磁気記録媒体用ガラス基板の２次研磨工程において使用し、評価を行った。まず、例１〜例７の研磨キャリアの作製手順について説明する。
(例１)
ガラスクロス（ガラス繊維の織布）にエポキシ樹脂を含浸させたプリプレグを準備し、図２（Ａ）、（Ｂ）に示すように６枚を積層した。
【００８５】
そして、プリプレグの積層体（図２（Ｂ）中の２４）の下面、すなわち、図２（Ｂ）における２２ｂを鏡面板、上面、すなわち、図２（Ｂ）における２２ａが表面粗さ約１５μｍのエンボスパターンを付与したニッケルメッキ板および補強用の鉄板を順次挟み込んだ。そして、これをプレスにかけ１８０℃に加熱、４．０ＭＰａの圧力で、６０分間加圧し、厚さ０．５ｍｍの積層板を作成した。その後、１６Ｂ型両面研磨装置の仕様にあう形状に加工し、研磨キャリアとした。
（例２）
プリプレグの積層体の上面に配置をするニッケルメッキ板（図２（Ｂ）中の２２ａ）として、表面粗さＲａが１２μｍのものを用いた点以外は例１と同様にして研磨キャリアを作製した。
（例３）
プリプレグの積層体の上面に配置をするニッケルメッキ板（図２（Ｂ）中の２２ａ）として、表面粗さＲａが１０μｍのものを用いた点以外は例１と同様にして研磨キャリアを作製した。
(例４)
例１と同じ条件により、プリプレグの積層体をプレスにかけ積層板を形成した後、エンボスパターンを付与していない面（第２の面）についてアルゴンガスのプラズマを用いたプラズマエッチング処理を施し、親水性を付与した。
【００８６】
その後、１６Ｂ型両面研磨装置の仕様にあう形状に加工し、研磨キャリアとした。
(例５)
ガラスクロスにエポキシ樹脂を含浸させたプリプレグ３枚、ガラスクロスにフェノール樹脂を含浸させたプリプレグを３枚準備し、これら計６枚のプリプレグを積層した。この際、図２（Ａ）中２１（ａ）〜２１（ｃ）がエポキシ樹脂を含浸させたプリプレグ、２１（ｄ）〜（ｆ）がフェノール樹脂を含浸させたプリプレグとなるように積層した。
【００８７】
そして、プリプレグの積層体（図２（Ｂ）中の２４）の下面、すなわち、図２（Ｂ）における２２ｂを鏡面板、上面、すなわち、図２（Ｂ）における２２ａが表面粗さ約１５μｍのエンボスパターンを付与したニッケルメッキ板および補強用の鉄板を順次挟み込んだ。そして、これをプレスにかけ１８０℃に加熱、４．０ＭＰａの圧力で、６０分間加圧し、厚さ０．５ｍｍの積層板を作成した。その後、１６Ｂ型両面研磨装置の仕様にあう形状に加工し、研磨キャリアとした。
(例６)
プリプレグの積層体の上面に配置をするニッケルメッキ板（図２（Ｂ）中の２２ａ）として、表面粗さＲａが９μｍのものを用いた点以外は例１と同様にして研磨キャリアを作製した。
（例７）
ガラスクロスにエポキシ樹脂を含浸させたプリプレグを準備し、図２（Ａ）、（Ｂ）に示すようにそれぞれ６枚を積層し、上下面を鏡面板ではさみ、プレスにかけ、１８０℃に加熱、４．０ＭＰａの圧力で、６０分間加圧して厚さ０．５ｍｍの積層板を作製した。そして、１６Ｂ型両面研磨装置の仕様にあう形状に加工し、研磨キャリアとした。
【００８８】
作製した研磨キャリアの表面粗さＲａ、純水に対する接触角（キャリア表面について、構成する材料について）の測定結果、および上記のように３次研磨工程終了後、上定盤の研磨パッドに研磨キャリアが貼り付いた枚数、ガラス基板と位置ずれを起こした研磨キャリアの枚数、を表１に示す
なお、上記のように１バッチあたり５枚の研磨パッドを両面研磨装置にセットして研磨を行っており、これを１０バッチ行っている。そして、１枚の研磨パッドあたり２０枚のガラス基板をセットしているため、１０バッチ行うことにより１０００枚のガラス基板の研磨を行っている。
【００８９】
【表１】
0005861452.tif 000002
表１によると研磨キャリアの表面粗さＲａが第１の面の方が第２の面より大きく、その差が３μｍ以上１５μｍ以下になっている例１〜５については、上定盤への研磨キャリアの貼り付き枚数が５０枚中（５枚×１０バッチ）１枚以下、ガラス基板と位置ずれを起こした研磨キャリアの枚数は５枚以下となっている。これに対して、研磨キャリアの表面粗さＲａが上記要件を満たさない比較例である例６、７は上定盤への研磨キャリアの貼り付き枚数の合計が８枚以上、ガラス基板と位置ずれを起こした研磨キャリアの枚数は１８枚以上であり、その差が大きくなっていることが分かる。
【００９０】
例１〜５の中でも特に、研磨キャリア表面の純水に対する接触角が第１の面の方が第２の面よりも大きく、その差が１０度以上である例４、５は上定盤の研磨パッドへの研磨キャリアの貼り付き枚数、ガラス基板と位置ずれを起こした研磨キャリアの枚数共に０枚となっており、高い効果が確認できた。
（例８〜１４について）
上記例５の２次研磨工程を行ったガラス基板について、２次研磨工程終了後さらに以下の条件により３次研磨工程を行い３次研磨工程における研磨パッドと研磨キャリアの貼り付きの評価、および、得られたガラス基板について表面検査を行った。
【００９１】
まず、３次研磨工程の手順について説明する。
【００９２】
上記例５の条件で２次研磨工程を行ったガラス基板について３次研磨工程を行った。
【００９３】
３次研磨工程は研磨具として軟質ウレタン製の研磨パッドとコロイダルシリカを含有する研磨液（一次粒子の平均粒径が２０〜３０ｎｍのコロイダルシリカを主成分とする研磨液組成物）を用いて、１６Ｂ型両面研磨装置（スピードファム社製、製品名：ＤＳＭ１６Ｂ−５ＰＶ−４ＭＨ）によりガラス基板の上下主平面について３次研磨を行った。
【００９４】
３次研磨は、上下主平面の厚さ方向での総研磨量が１μｍとなるように研磨時間を設定して実施した。メイン研磨加工圧力は９．０ＭＰａとした。
【００９５】
このとき、研磨キャリアは、以下に説明する例８〜１４に示すものを、それぞれ１バッチあたり５枚研磨装置内にセットして用いた。両面研磨装置に研磨キャリアをセットする際には、表２中の第１の面が研磨装置の上定盤と、第２の面が研磨装置の下定盤と対向するように配置した。
【００９６】
研磨は各例について１０バッチ行い、各研磨バッチで研磨終了後、上定盤を上げた際に、研磨キャリアが上定盤の研磨パッドに貼りついて一緒に上がった枚数、および上には上がらないが下定盤から若干一部が浮き上がり、ディスクとの位置関係がずれたキャリアの枚数を記録した。
【００９７】
３次研磨を行ったガラス基板は、アルカリ性洗剤によるスクラブ洗浄、アルカリ性洗剤溶液に浸漬した状態での超音波洗浄、純水に浸漬した状態での超音波洗浄、を順次行い、イソプロピルアルコール蒸気にて乾燥した。
【００９８】
上記のようにして３次研磨、洗浄、乾燥された全てのガラス基板（１バッチ１００枚×１０バッチの１０００枚）について１０万ルクスの光源下で、目視検査し、キズの発生率を確認した。この検査では、長さがほぼ１０μｍ以上のキズを検出でき、全ガラス基板のうちキズを生じていたガラス基板の発生率を示している。
【００９９】
評価結果は表２に示す。
【０１００】
例８〜例１４の研磨キャリアの作製手順について説明する。
（例８）
アラミド繊維の不織布にエポキシ樹脂を含浸させたプリプレグを準備し、図２（Ａ）、（Ｂ）に示すようにそれぞれ６枚を積層した。
【０１０１】
そして、プリプレグの積層体（図２（Ｂ）中の２４）の下面、すなわち、図２（Ｂ）における２２ｂを鏡面板、上面、すなわち、図２（Ｂ）における２２ａが表面粗さ約１０μｍのエンボスパターンを付与したニッケルメッキ板および補強用の鉄板を順次挟み込んだ。そして、これをプレスにかけ１８０℃に加熱、４．０ＭＰａの圧力で、６０分間加圧し、厚さ０．５ｍｍの積層板を作成した。その後、１６Ｂ型両面研磨装置の仕様にあう形状に加工し、研磨キャリアとした。
（例９）
プリプレグの積層体の上面に配置をするニッケルメッキ板（図２（Ｂ）中の２２ａ）として、表面粗さＲａが９μｍのものを用いた点以外は例８と同様にして研磨キャリアを作製した。
（例１０）
アラミド繊維の不織布にエポキシ樹脂を含浸させたプリプレグを準備し、図２（Ａ）、（Ｂ）に示すようにそれぞれ６枚を積層し、上下面を鏡面板ではさみ、プレスにかけ、１８０℃に加熱、４．０ＭＰａの圧力で、６０分間加圧して厚さ０．５ｍｍの積層板を作製した。その後、キャリアの上下１対の面のうち、一方の面（第１の面）のみについて表面粗さＲａが所定の値となるようにバフ研磨を行った。そして、１６Ｂ型両面研磨装置の仕様にあう形状に加工し、研磨キャリアとした。
（例１１）
例８と同じ条件により、プリプレグの積層体をプレスにかけ積層板を形成した後、エンボスパターンを付与していない面（第２の面）についてプラズマエッチング処理を施し、親水性を付与した。
【０１０２】
その後、１６Ｂ型両面研磨装置の仕様にあう形状に加工し、研磨キャリアとした。
（例１２）
アラミド繊維の不織布にエポキシ樹脂を含浸させたプリプレグ３枚、アラミド繊維の不織布にフェノール樹脂を含浸させたプリプレグを３枚準備し、これら計６枚のプリプレグを積層した。この際、図２（Ａ）中２１（ａ）〜２１（ｃ）がエポキシ樹脂を含浸させたプリプレグ、２１（ｄ）〜（ｆ）がフェノール樹脂を含浸させたプリプレグとなるように積層した。
【０１０３】
次いで、下面、すなわち、図２（Ｂ）における２２ｂを鏡面板、上面、すなわち、図２（Ｂ）における２２ａが表面粗さ約７．５μｍのエンボスパターンを付与したニッケルメッキ板および補強用の鉄板を順次挟み込んだ。そして、これをプレスにかけ１８０℃に加熱、４．０ＭＰａの圧力で、６０分間加圧し、厚さ０．５ｍｍの積層板を作成した。その後、１６Ｂ型両面研磨装置の仕様にあう形状に加工し、研磨キャリアとした。
(例１３)
プリプレグの積層体の上面に配置をするニッケルメッキ板（図２（Ｂ）中の２２ａ）として、表面粗さＲａが８μｍのものを用いた点以外は例８と同様にして研磨キャリアを作製した。
(例１４)
アラミド繊維の不織布にエポキシ樹脂を含浸させたプリプレグを準備し、図２（Ａ）、（Ｂ）に示すようにそれぞれ６枚を積層し、上下面を鏡面板ではさみ、プレスにかけ、１８０℃に加熱、４．０ＭＰａの圧力で、６０分間加圧して厚さ０．５ｍｍの積層板を作製した。
【０１０４】
そして、１６Ｂ型両面研磨装置の仕様にあう形状に加工し、研磨キャリアとした。
【０１０５】
作製した研磨キャリアの表面粗さＲａ、純水に対する接触角（キャリア表面について、構成する材料について）の測定結果、および上記のように３次研磨工程終了後、上定盤の研磨パッドに研磨キャリアが貼り付いた枚数、ガラス基板と位置ずれを起こした研磨キャリアの枚数、キズの発生率を表２に示す。
【０１０６】
なお、上記のように１バッチあたり５枚の研磨キャリアを両面研磨装置にセットして研磨を行っており、これを１０バッチ行っている。そして、１枚の研磨キャリアあたり２０枚のガラス基板をセットしているため、１０バッチ行うことにより１０００枚のガラス基板の研磨を行っている。
【０１０７】
【表２】
0005861452.tif 000003
表２によると研磨キャリアの表面粗さＲａが第１の面の方が第２の面より大きく、その差が３μｍ以上１５μｍ以下になっている例８〜１２については、上定盤の研磨パッドへの研磨キャリアの貼り付き枚数の合計が１枚以下、ガラス基板と位置ずれを起こした研磨キャリアの枚数は２枚以下となっている。さらに、キズの発生率は２．１％以下となっていた。
【０１０８】
これに対して、研磨キャリアの表面粗さＲａが上記要件を満たさない比較例である例１３、１４は上定盤への研磨キャリアの貼り付き枚数の合計が９枚以上、ガラス基板と位置ずれを起こした研磨キャリアの枚数は１９枚以上となっていた。さらに、キズの発生率は４．８％以上と、例８〜１２との差が大きくなっていることが分かる。
【０１０９】
例８〜１２の中でも特に、研磨キャリア表面の純水に対する接触角が第１の面の方が第２の面よりも大きく、その差が１０度以上である例１１、１２は上定盤の研磨パッドへの研磨キャリアの貼り付き枚数、ガラス基板と位置ずれを起こした研磨キャリアの枚数共に０枚であり、キズの発生率も０．６％以下となっており、高い効果が確認できた。
【符号の説明】
【０１１０】
１０  研磨キャリア
１５  上定盤
１６  （上定盤の）研磨パッド
１７  下定盤
１８  （下定盤の）研磨パッド
【図１】
0005861452.tif 000004
【図２】
0005861452.tif 000005